(57)【要約】【課題】皮膚への密着性と通気性の確保という相反する機能を備えた医療用布材と、その医療用布材を用いた腰部固定帯を提供する。【解決手段】基布４１と表布４２の間に中空層４３が形成された医療用布材４の少なくとも表布４２の表面に滑り止め手段としてのコーティング層５を０．５〜１．０μｍの厚さで設ける。【選択図】図３
2008100425.tif 000002
【特許請求の範囲】
【請求項１】
基布と表布の間に中空層が形成された医療用布材であって、少なくとも上記表布の表面には、滑り止め手段としてのコーティング層が０．５〜１．０μｍの厚さで設けられていることを特徴とする医療用布材。
【請求項２】
上記表布の表面には、編目や織目によって表出する凹凸が形成されており、上記コーティング層は、少なくとも上記凸部に設けられていることを特徴とする請求項１に記載の医療用布材。
【請求項３】
上記コーティング層は、スチレン系樹脂２０〜３０ｗｔ％，オレフィン系樹脂２０〜３０ｗｔ％および精製鉱油４０〜５０ｗｔ％を所定の配合比で配合してなるコーティング材からなることを特徴とする請求項１または２に記載の医療用布材。
【請求項４】
上記請求項１ないし３のいずれか１項に記載の医療用布材を用いた腰部固定帯。
【発明の詳細な説明】
【技術分野】
【０００１】
本発明は、腰部固定帯など人体に直接触れる医療用布材に関し、さらに詳しく言えば、体への密着性がよく、通気性も良好な医療用布材に関する。
【背景技術】
【０００２】
腰部疾患を予防または治療する医療用具の１つに腰部固定帯がある。例えば特許文献１に示すように、腰部固定帯は、帯状のベルトを腰に沿って巻き付けることにより、腹腔内圧を高めて腰椎にかかる負荷を軽減して、腰痛を緩和する機能を備えている。
【０００３】
通常、この種の腰部固定帯は、伸縮性の布材と非伸縮性の布材を組み合わせることにより、体幹を固定できるようになっているが、腰部固定帯は、人体の皮膚に長時間に渡って直接触れるため、肌に優しい素材（医療用布材）によって構成されていることが好ましい。
【０００４】
しかしながら、従来の医療用布材には、次のような問題があった。すなわち、従来の医療用布材は、肌への負担を減らすために接触面積を減らし、さらに通気性を確保するために、表面に凹凸処理などが施されていた。
【０００５】
しかしながら、凹凸処理を施した場合、皮膚への接触面積が減るため、腰部固定帯を装着した状態で立ち上がったり、寝返りを打った拍子に、腰部固定帯がずれて動いてしまうなどの問題があった。
【０００６】
そこで、医療用布材の表面にゴムやシリコンなどの滑り止め材を塗布または含浸させて滑り止め効果を備える医療用布材も一方で検討されてきたが、逆に滑り止め材が通気性を阻害することにより、蒸れやかぶれの原因となるおそれがった。
【０００７】
【特許文献１】特開２００３−１４４４６９号公報
【発明の開示】
【発明が解決しようとする課題】
【０００８】
そこで、本発明は上述した課題を解決するため、皮膚への密着性がよく、通気性も良好な医療用布材と、その医療用布材を用いた腰部固定帯を提供することにある。
【課題を解決するための手段】
【０００９】
上述した目的を達成するため、本発明は以下に示すいくつかの特徴を備えている。請求項１に記載の発明は、基布と表布の間に中空層が形成された医療用布材であって、少なくとも上記表布の表面には、滑り止め手段としてのコーティング層が０．５〜１．０μｍの厚さで設けられていることを特徴としている。
【００１０】
請求項２に記載の発明は、上記請求項１において、編目や織目によって表出する凹凸が形成されており、上記コーティング層は上記表布の最表面に設けられていることを特徴としている。
【００１１】
請求項３に記載の発明は、上記請求項１または２において、上記コーティング層は、スチレン系樹脂２０〜３０ｗｔ％，オレフィン系樹脂２０〜３０ｗｔ％および精製鉱油４０〜５０ｗｔ％を所定の配合比で配合してなるコーティング材からなることを特徴としている。
【００１２】
本発明には、請求項１ない３のいずれか１項に記載の医療用布材を用いた腰部固定帯も含まれる。
【発明の効果】
【００１３】
請求項１に記載の発明によれば、表布の表面にコーティング層が０．５〜１．０μｍの厚さで形成されていることにより、通気性を確保しつつ、肌への密着性が良好であり、動いたり、寝返りを打ったりしてもずれることがない。
【００１４】
すなわち、コーティング層の層厚さが０．５μｍ未満の場合、コーティング層が薄すくなりすぎてしまい、厚さにムラが生じるおそれがある。逆に、コーティング層の層厚さが１．０μｍよりも大きいと、布目にコーティング材が詰まって通気性を阻害するおそれがある。
【００１５】
請求項２に記載の発明によれば、表布の表面に編目や織目によって表出する凹凸が形成されている場合、その凸部にのみコーティング層が形成されていることにより、凹部にはコーティング層がないため、通気性を確実に確保することができる。
【００１６】
請求項３に記載の発明によれば、コーティング層は、スチレン系樹脂２０〜３０ｗｔ％，オレフィン系樹脂２０〜３０ｗｔ％および精製鉱油４０〜５０ｗｔ％を所定の配合比で配合してなるコーティング材からなることにより、肌への親和性もよく、蒸れやかぶれを効果的に防止することができる。
【００１７】
請求項４に記載の発明によれば、この医療用布材を用いて腰部固定帯を作製することにより、動いたり、寝返ったりしても肌に密着してずれることなく、長時間使用していても蒸れたりかぶれたりすることがない腰部固定帯が得られる。
【発明を実施するための最良の形態】
【００１８】
次に、本発明の実施形態について図面を参照しながら説明する。図１は、本発明の一実施形態に係る医療用布材を使用した腰部固定帯の正面図であり、図２は本発明の医療用布材の模式図である。
【００１９】
図１に示すように、この腰部固定帯１は、人体の腰回りに沿って巻回される帯状体からなり、主に腰部を固定する腰ベルト２と、主に骨盤を固定する骨盤ベルト３とを備えている。なお、本発明において、腰部固定帯１の具体的な形状や構成は任意的事項であるため、その説明は省略する。
【００２０】
本発明の腰部固定帯１の腰ベルト２には、専用の医療用布材４が用いられている。図２に示すように、この医療用布材４は、ベースとなる基材４１と、皮膚に接触する表布４２との間に所定の中空層４３が形成された、いわゆるダブルラッセル地からなる。
【００２１】
この例において、医療用布材４は、基材４１が８４デシテックス３６フィラメント、表布４２が８４デシテックス３６フィラメント、中空層が２２デシテックス１フィラメントのポリエステル糸を目付量が１８５ｇ／ｍ２，厚さが約１．４ｍｍとなるように形成されている。
【００２２】
この例において、医療用布材４は、北陸エステアール社製のダブルラッセル地（製品名：４ＷＲ６２１）が用いられているが、それ以外の布材であってもよい。表布４２の表面には、ハニカム状の編み目模様の凹凸が形成されている。
【００２３】
表布４２の表面（対皮膚面）には、滑り止め手段としてのコーティング層５が形成されている。図３を併せて参照して、コーティング層５は、表布４２の表面に厚さＴが０．５〜１．０μｍとなるように形成されていることが好ましい。
【００２４】
より好ましくは、表布４２には、編目や織目によって表出する凹凸が形成されるが、このコーティング層５は、表布４２の凸部にのみ形成されている。この例においては、ハニカム状の編み目によって形成された凹凸のうち、凸部の表面にのみ形成されている。
【００２５】
これによれば、表布４２の最表面の凸部にコーティング層５が極めて薄く形成されていることにより、医療用布材４の基本性能を損なうことなく、人体への密着性を高めることができ、ひいては、腰部固定帯１のズレを効果的に防止することができる。
【００２６】
すなわち、コーティング層の層厚さが０．５μｍ未満の場合、コーティング層が薄すくなりすぎてしまい、厚さにムラが生じるおそれがある。逆に、コーティング層の層厚さが１．０μｍよりも大きいと、布目にコーティング材が詰まって通気性を阻害するおそれがある。
【００２７】
コーティング層５は、スチレン系樹脂２０〜３０ｗｔ％，オレフィン系樹脂２０〜３０ｗｔ％および精製鉱油４０〜５０ｗｔ％を所定の配合比で配合してなるコーティング材からなる。
【００２８】
この例において、コーティング材は、例えば三洋化成社製のワイティメルトが用いられているが、コーティング層５が上記の条件の範囲内で表布４２の表面に均一に形成可能な材質であれば、これ以外のものであってもよい。
【００２９】
この例において、コーティング層５は、表布４２の前面に塗布されているが、これ以外に、例えば線状や点状、波目状に形成されていてもよく、その形状は仕様に応じて任意に変更可能である。
【００３０】
図４は、本発明のコーティング層４を形成するためのコーティング装置６の一例を示す模式図である。図４に示すように、このコーティング装置６は、マザー７から送り出された原反布７１を装置本体に向けて送り出すとともに、完成した医療用布材４をロール状に巻き取る搬送路を備えている。
【００３１】
搬送路上には、原反布７１を案内するガイドローラ６１，６１（６２，６２）が左右一対に２カ所、合計４カ所設けられている。搬送路の中央には、原反布７１の表面にコーティング材を転写する転写ローラ６３と、同転写ローラ６３に原反布７１を挟んで対向配置された受けローラ６４とを備えている。
【００３２】
転写ローラ６３の回転方向（この例では反時計回り）の上流側（右側面）には、転写ローラ６３に向けてコーティング材を塗布する塗布ユニット６５が設けられている。この例において、塗布ユニット６５は、所定温度で溶融されたコーティング材を転写ローラ６３に向けて塗布するようになっているが、これ以外の構成であってもよい。
【００３３】
転写ローラ６３と受けローラ６４のいずれか一方または両方には、原反布７１を所定圧で押圧する図示しないプレス手段が設けられており、このプレス手段を介して原反布７１は、０．３〜０．８ＭＰａ（より好ましくは、０．４〜０．６Ｍｐａ）でプレスされた状態でコーティング材が塗布される。
【００３４】
これによれば、プレス圧が０．３ＭＰａ未満の場合、コーティング材が原反布７１に均一に塗布されずに塗布むらが生じるおそれがある。逆に、プレス圧が０．８ＭＰａよりも大きいと、コーティング材が原反布７１の内側に入り込みすぎて、通気性を阻害するおそれがある。
【００３５】
転写ローラ６３の回転方向の下流側（図４では左側）には、原反布７１を通過後に転写ローラ６３に残ったコーティング材を除去する除去ユニット６６が設けられている。この例において、除去ユニット６６は、除去ヘッドの先端部を転写ローラ６３の表面に接触させることにより、転写ローラ６３に残ったコーティング材を掻き取るようになっている。
なお、除去ユニット６６は、これ以外の除去手段を用いてもよい。
【００３６】
次に、以上のコーティング装置を用いて作成されたコーティング層５を有する医療用布材４をＪＩＳ−Ｋ−７１７５に準拠した動摩擦係数試験を行った。測定条件は以下の通り、
〔測定試験〕：ＪＩＳ−Ｋ−７１７５
〔引張速度〕：１０ｃｍ／ｍｉｎ
〔摩擦子〕：面積２５ｍ２
〔摩擦布〕：綿布（カナキン）
【００３７】
以上の測定方法で測定した動摩擦係数を以下に示す。
〔移動中の平均張力／質量〕：１２５ｇｆ
〔コーティング層あり〕：動摩擦係数２．５
〔コーティング層なし〕：動摩擦係数０．５
【００３８】
以上の結果から、本発明の医療用布材は、コーティング層を設けた方が設けていないものよりも約５倍の動摩擦係数が大きくなる。また、通気性は、コーティング層の有無にかかわらずほぼ一定である。
【００３９】
この例において、医療用布材は、中間層を有するダブルラッセル地を用いた場合について例示したが、ベースとなる布地は、コーティング層５が形成可能な素材であれば、天然繊維、化学繊維などからなる織布や不織布など仕様に応じて任意に変更可能である。
【００４０】
この実施形態においては、医療用布材を腰部固定帯に適用した場合について例示したが、これ以外にも各種コルセットやサポータ具に本発明の医療用布材を用いてもよい。さらには、手袋や靴下などの滑り止め用として用いることもできる。
【図面の簡単な説明】
【００４１】
【図１】本発明の一実施形態に係る医療用布材を用いた腰部固定帯の正面図。
【図２】医療用布材を模式的に示した斜視図。
【図３】医療用布材を模式的に示した断面図。
【図４】医療用布材のコーティング装置の模式図。
【符号の説明】
【００４２】
１  腰部固定帯
２  腰ベルト
３  骨盤ベルト
４  医療用布材
４１  基材
４２  表布
４３  中間層
５  コーティング層
６  コーティング装置
【図１】
2008100425.tif 000003
【図２】
2008100425.tif 000004
【図３】
2008100425.tif 000005
【図４】
2008100425.tif 000006